КОМПЛЕКСНАЯ ДОБАВКА ДЛЯ ПЕНОБЕТОННОЙ СМЕСИ
COMPLEX ADDITIVE FOR FOAM CONCRETE MIXTURE

Изобретение относится к строительным материалам и может быть использовано в качестве комплексной добавки в растворную смесь при производстве пенобетонов.
Известна комплексная добавка для пенобетонной смеси, содержащая пенообразующую добавку на протеиновой основе и золь кремниевой кислоты при следующем соотношении компонентов, мас.%: пенообразующая добавка на протеиновой основе - 3,7-4,2, золь кремниевой кислоты - 95,8-96,3 (RU №2377207, С04В 22/08, С04В 24/14, С04В 38/10, опубл. 27.12.2009).
Наиболее близкой к предлагаемому изобретению является комплексная добавка для пенобетонной смеси, содержащая, мас.%: золь кремниевой кислоты 55,7-72,7; пенообразующую добавку на протеиновой основе 16,0-18,0; фторид натрия NaF 11,3-26,3 (RU №2400443, С04В 22/12, С04В 24/14, С04В 38/10, С04В 103/14, опубл. 27.09.2010).
Недостатком таких комплексных добавок для пенобетонной смеси являются недостаточно низкий коэффициент теплопроводности и недостаточные энергопоглощающие характеристики по показателю декремента затухания колебания, d.
Задачей данного изобретения является повышение теплоизоляционных свойств и снижение коэффициента теплопроводности, а также улучшение энергопоглощающих характеристик по показателю декремента затухания колебания, d.
Технический результат изобретения достигается тем, что комплексная добавка для пенобетонной смеси, содержащая фторид натрия, дополнительно содержит состав, содержащий, мас.%: полимер поливинилацетата 85 - 90, дибутилфталат - не менее 5, вода - до 10 при следующих соотношениях компонентов, мас.%:
фторид натрия NaF
21-25
указанный состав
75-79
Пример конкретного выполнения
К цементной смеси состава, мас.%: портландцемент марки М400-Д20 - 73%, кремнеземистый заполнитель - 27% добавляют указанную комплексную добавку в количестве 13% от массы цемента, при этом фторид натрия добавляют в воду затворения цементной смеси в количестве 3% от массы цемента, а затем добавляют состав, содержащий полимер поливинилацетата, дибутилфталат и воду в количестве 10% от массы цемента при водовяжущем отношении (В/В) 0,39, при следующих соотношениях компонентов, мас.%:
фторид натрия NaF
21-25
указанный состав
75-79
Полученную воду затворения с растворенным в ней фторидом натрия и поливинилацетатом добавляют в цементную смесь и перемешивают до получения однородной пенобетонной смеси.
Образцы пенобетона, изготовленные с предлагаемой комплексной добавкой для пенобетонной смеси, твердеют при естественных условиях. После 28 суток твердения образцы испытывают в соответствии с ГОСТ 25485-89 «Бетоны ячеистые. Технические условия». Определение теплопроводности проводилось по ГОСТ 25-485-89. Результаты представлены в табл.
Анализ результатов, приведенных в таблице, свидетельствует о том, что введение указанной комплексной добавки для пенобетонной смеси приводит к уменьшению коэффициента теплопроводности и увеличению декремента затухания колебаний d в сравнении со значениями, достигаемыми при использовании прототипа.